(57)【要約】【課題】吸湿発熱性に優れるだけでなく、衣料の製造工程が簡略化され、かつ外観に優れる衣料を提供する。【解決手段】吸湿発熱性繊維を一部に有する生地で衣料を構成する。【選択図】図１
2017089072.tif 000002
【特許請求の範囲】
【請求項１】
吸湿発熱性繊維を一部に有する生地を含むことを特徴とする衣料。
【請求項２】
前記吸湿発熱性繊維が、アクリル系繊維またはセルロース系繊維である、請求項１に記載の衣料。
【請求項３】
前記生地が織物であり、織物を構成する経糸または緯糸の一部に前記吸湿発熱性繊維が配されてなる、請求項１または請求項２に記載の衣料。
【請求項４】
衣料が少なくとも腹部を被覆する部位を有する衣料であり、前記吸湿発熱性繊維が腹部を被覆する部位に配されてなる、請求項１〜３のいずれかに記載の衣料。
【請求項５】
衣料がスカートまたはズボンである、請求項１〜４のいずれかに記載の衣料。
【発明の詳細な説明】
【技術分野】
【０００１】
本発明は、吸湿発熱性に優れるだけでなく、衣料の製造工程が簡略化され、かつ外観に優れる衣料に関する。
【背景技術】
【０００２】
近年、吸湿発熱性繊維を含む衣料として、例えば、特許文献１、特許文献２では吸湿発熱性繊維を含む生地を縫着した衣料が提案されている。
しかしながら、吸湿発熱性繊維を含む生地を縫着させるため、衣料の製造工程が複雑であり、また、縫目が見えて外観が損なわれるという問題があった。
【先行技術文献】
【特許文献】
【０００３】
【特許文献１】特開２０１５−１５１６４４号公報
【特許文献２】実用新案登録第３１９６３８１号公報
【発明の概要】
【発明が解決しようとする課題】
【０００４】
本発明は上記の背景に鑑みなされたものであり、その目的は吸湿発熱性に優れるだけでなく、衣料の製造工程が簡略化され、かつ外観に優れる衣料を提供することにある。
【課題を解決するための手段】
【０００５】
本発明者らは上記の課題を達成するため鋭意検討した結果、吸湿発熱性繊維を部分的に含む生地で衣料を構成すると、吸湿発熱性に優れるだけでなく、衣料の製造工程が簡略化され、かつ外観に優れる衣料が得られることを見出し、さらに鋭意検討を重ねることにより本発明を完成するに至った。
【０００６】
かくして、本発明によれば「吸湿発熱性繊維を一部に有する生地を含むことを特徴とする衣料 。」が提供される。
その際、前記吸湿発熱性繊維が、アクリル系繊維またはセルロース系繊維であることが好ましい。また、前記生地が織物であり、織物を構成する経糸または緯糸の一部に前記吸湿発熱性繊維が配されていることが好ましい。また、衣料が少なくとも腹部を被覆する部位を有する衣料であり、前記吸湿発熱性繊維が腹部を被覆する部位に配されていることが好ましい。また、衣料がスカートまたはズボンであることが好ましい。
【発明の効果】
【０００７】
本発明によれば、吸湿発熱性に優れるだけでなく、衣料の製造工程が簡略化され、かつ外観に優れる衣料が得られる。
【図面の簡単な説明】
【０００８】
【図１】本発明の衣料の一例（スカート）を示す図である。
【発明を実施するための形態】
【０００９】
以下、本発明の実施の形態について詳細に説明する。
まず、本発明において吸湿発熱性繊維は吸湿発熱機能を有する繊維であり、水分を吸収することで繊維自体が発熱する繊維である。発汗、例えば、液体状の汗だけでなく不感蒸泄として人体から出る水蒸気等により発熱する機能を有する繊維である。
かかる吸湿発熱性繊維としては、例えば、アクリル繊維のニトリル基を架橋させ、残ったニトリル基を加水分解させて、カルボン酸金属塩基を導入したアクリル系繊維や、セルロース繊維にアクリル酸、メタクリル酸などをグラフト重合させてカルボン酸金属塩基を導入したセルロース系繊維などが優れた吸湿発熱機能を有し好ましい。
【００１０】
前記吸湿発熱性アクリル系繊維は例えば、以下の方法で製造することができる。まず、アクリル繊維原料モノマーとしては、アクリロニトリル、および、架橋および加水分解の反応を促進させるため、酸性基を有するコモノマー単位を２０質量％以下含有させることが好ましく、１〜１５質量％含有させることが特に好ましい。
この酸性基を有するコモノマーとしては、アクリロニトリルと共重合できる酸性基を有する通常使用されているビニルモノマーが挙げられる。具体的には、アクリル酸、メタクリル酸、イタコン酸等のカルボキシル基を有するモノマー又はその塩類、アリルスルホン酸、メタクリルスルホン酸等のスルホン酸基を有するモノマーまたはその塩類が挙げられる。
【００１１】
上記モノマーは、必要によりジメチルホルムアミド（ＤＭＦ）、ジメチルアセトアミド、ジメチルスルホキシド、アセトン、硝酸、塩化亜鉛水溶液、ロダンソーダ水溶液などの溶媒に添加される。
さらに、モノマー溶液には、過硫酸ナトリウム、過酸化水素、過硫酸アンモニウム、過酸化ベンゾイル、アゾビスイソブチロニトリル等の単独重合開始剤、または、過酸化水素−酸化鉄塩、過硫酸塩−還元性スルホキシ化合物、過硫酸カリ−第一鉄塩、過硫酸カリ−硝酸銀、過硫酸カリ−トリエタノールアミン、塩素酸ソーダ−亜硫酸ソーダ、過マンガン酸カリ−蓚酸等のレドックス系重合開始剤が添加され、重合反応処理される。重合反応方法としては、水溶液レドックス重合、溶液レドックス重合、溶液重合、水溶液重合、塊状重合などを適宜用いることができる。重合反応温度は、１０〜９０℃が好ましい。重合反応時間は、０．５〜８時間が好ましい。
【００１２】
この重合反応により、ポリマー濃度５〜３０質量％、平均分子量５〜５０万のポリマー溶液が得られる。
得られたポリマー溶液は綿布濾布等で濾過され、ポリマー溶液中の夾雑物を除去される。
紡糸ノズルを用い、ＤＭＦ等の有機溶媒と水との溶液などからなる５〜３０℃の紡糸浴中に前記ポリマー溶液を紡出することによりゲル状繊維が得られる。
得られるゲル状繊維は、５〜３０℃の冷延伸浴、続いて、８０〜９５℃熱延伸浴を３〜１５倍のストレッチで通過し、脱溶媒（湿熱延伸）処理が施される。
湿熱延伸処理された繊維は、内部温度９０〜１５０℃に設定されたサクションドラムドライヤー等で繊維水分を除去（乾熱乾燥）すると共に繊維内部構造を緻密化してアクリル繊維が得られる。
得られたアクリル繊維は、アクリル系繊維中の主としてニトリル基を、ヒドラジン化合物を用いて架橋処理すると同時に、または架橋処理後、水酸化ナトリウムまたは炭酸ナトリウム等の無機塩基を用いて加水分解されることが好ましい。
【００１３】
ヒドラジン化合物を用いて架橋処理をした後、無機塩基を用いて加水分解する場合について説明すると、以下のようになる。
架橋処理は、上記酸性基を有するコモノマー単位を１５質量％以下含むアクリル繊維にヒドラジン化合物を反応させることにより、アクリル系繊維の窒素含有量の増加を１．０〜８．０質量％となるようにして架橋構造を導入させることが好ましい。
反応条件は、特に制限はないが、例えば酸性基含有コモノマー単位を１５質量％以下含むアクリル繊維を、ヒドラジン濃度１〜３質量％の水溶液を用いて、温度９０〜１４０℃下で、１〜５時間の架橋処理を行うことが好ましい。
ヒドラジン化合物としては、塩酸ヒドラジン、硫酸ヒドラジン、水加ヒドラジン、炭酸ヒドラジン等が使用でき、特に制限はない。
ここでヒドラジン濃度とは、前記ヒドラジン化合物中のヒドラジン成分の濃度をいう。
【００１４】
次いで、上記架橋構造を導入したアクリル系繊維中の主としてニトリル基を、無機塩基を用いて加水分解することが好ましい。
無機塩基を用いる加水分解反応は、水溶液、または、水と混和可能な溶媒との混合溶液中で行うことが好ましい。無機塩基濃度は２．０〜１０．０質量％が好ましい。反応温度は８０〜１６０℃が好ましい（より好ましくは９０〜１２０℃）。反応時間は１〜３時間が好ましい。加水分解処理後、酢酸または蟻酸水溶液で中和および水洗を行うことが好ましい。
吸湿発熱性アクリル系繊維として、市販のものでは東邦テキスタイル社製「サンバーナ」（登録商標）や東洋紡社製「エクス」（登録商標）が好ましい。とくに東邦テキスタイル社製「サンバーナ」（登録商標）は高い吸湿発熱機能だけでなく、酢酸やアンモニアなどに対する消臭効果、ｐＨ緩衝性、制電性、難燃性、皮膚に対する安全性にも優れ好ましい。
【００１５】
前記吸湿発熱性繊維には、艶消し剤、抗菌剤、微細孔形成剤、カチオン染料可染剤、着色防止剤、熱安定剤、蛍光増白剤、着色剤、吸湿剤、無機微粒子が１種または２種以上含まれていてもよい。
前記吸湿発熱性繊維は長繊維でもよいし短繊維でもよい。短繊維の場合は、繊維長が７５ｍｍ以下であることが好ましい。また、繊維に捲縮がかかっていてもよいし、かかっていなくてもよい。単繊維繊度としては０．５〜５．０ｄｔｅｘの範囲内であることが好ましく、１．０〜３．０ｄｔｅｘの範囲内である場合、ソフトな風合いが得られる点から特に好ましい。
【００１６】
本発明の衣服は前記吸湿発熱性繊維が部分的に配された生地で構成される。経方向または緯方向において、吸湿発熱性繊維が互いに隣り合う部位の幅が５ｃｍ以上５０ｃｍ未満であることが好ましい。その際、吸湿発熱性繊維を含む部位の面積割合（下記に示す）は生地表面積に対しては５〜８０％の範囲内であることが好ましい。吸湿発熱性繊維を含む部位の面積割合＝吸湿発熱性繊維を含む部位の面積の総合計／生地表面積×１００
【００１７】
前記生地において、前記吸湿発熱性繊維以外の繊維（以下「他の繊維」ということもある。）としては、ポリエステル繊維、ナイロン繊維、ポリプロピレン繊維、ポリウレタン繊維、ポリエーテルエステル繊維等の合成繊維が挙げられる。ポリエステル繊維としては、ポリエチレンテレフタレートやポリトリメチレンテレフタレート、ポリブチレンテレフタレート、ポリ乳酸、ステレオコンプレックスポリ乳酸、第３成分を共重合させたポリエステル等からなるポリエステル繊維が好ましい。なお、かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１８】
前記他の繊維には、艶消し剤、抗菌剤、微細孔形成剤、カチオン染料可染剤、着色防止剤、熱安定剤、蛍光増白剤、着色剤、吸湿剤、無機微粒子が１種または２種以上含まれていてもよい。
前記他の繊維は、長繊維でもよいし短繊維でもよい。短繊維の場合は、繊維長が７５ｍｍ以下であることが好ましい。また、繊維に捲縮がかかっていてもよいし、かかっていなくてもよい。単繊維繊度としては０．５〜５．０ｄｔｅｘの範囲内であることが好ましく、１．０〜３．０ｄｔｅｘの範囲内である場合、ソフトな風合いが得られる点から特に好ましい。
【００１９】
前記生地の布帛組織は特に限定されず、織物でもよいし編物でもよい。例えば、平織、綾織、サテンなどの織組織を有する織物や、天竺、スムース、フライス、鹿の子、そえ糸編、デンビー、ハーフなどの編組織を有する編物などが好適に例示されるが、これらに限定されるものではない。層数も単層でもよいし、２層以上の多層であってもよい。特に織物が好ましく、織物を構成する、経糸の一部および／または緯糸の一部に前記吸湿発熱性繊維が配されていることが好ましい。その際、前記吸湿発熱性繊維がボーダー状（すなわち、吸湿発熱性繊維と他の繊維とが複数本交互）に配されていてもよい。特に、前記吸湿発熱性繊維が経糸には配されず、緯糸の一部にのみ配されていることが製織工程性の点で好ましい。
【００２０】
その際、前記吸湿発熱性繊維は例えば、他の繊維として混紡されて生地に含まれていてもよい。例えば、吸湿発熱性繊維とポリウレタン繊維、さらには必要に応じて他の繊維とを交撚またはカバリングし、吸湿発熱性繊維が鞘糸に配された複合糸として生地に含まれていてもよい。
なお、前記生地は常法により、製織または製編することができる。その際、通常の染色加工、起毛加工、カレンダー加工、エンボス加工、蓄熱加工、吸水加工、抗菌加工等の後加工を適宜施してもよい。
【００２１】
本発明の衣料において、衣料が少なくとも腹部を被覆する衣料であり、前記吸湿発熱性繊維が腹部を被覆する位置に配されていることが好ましい。
かかる衣料としては、ズボンまたはスカートであることが好ましい。例えば、図１に示すように、吸湿発熱性繊維を含む部位が腹周りを被覆する部位に配されたスカートやズボンなどが好ましい。特に、吸湿発熱性繊維を含む部位が、下腹およびその背面および側部を被覆することが好ましい。
【００２２】
本発明の衣料は、吸湿発熱性繊維を部分的に含む生地で構成されているので、衣料の製造工程が簡略化され、かつ外観に優れる。さらには、実用新案第３１９６３８１号公報に記載されているような吸湿発熱性繊維を含む生地を衣料に縫着したものに比べて軽量性に優れる。
【実施例】
【００２３】
以下、実施例をあげて本発明を詳細に説明するが、本発明はこれらによって何ら限定されるものではない。
【００２４】
［実施例１］ 
経糸としてナイロンモノフィラメント総繊度２２ｄｔｅｘを用い経密度７３本／ｃｍに配し、腹部被覆部にあたる部位として、緯糸として、東邦テキスタイル社製「サンバーナ」（登録商標）からなる紡績糸（３０番手）およびポリエチレンテレフタレートマルチフィラメント仮撚加工糸総繊度１６７ｄｔｅｘ／７２フィラメントにポリウレタン２２ｄｔｅｘを３．０倍ドラフトをかけて撚り数６００Ｔ／Ｍで施撚した複合糸、およびポリエステルフィラメント総繊度８４ｄｔｅｘ／３６フィラメントを用い、裾部分にあたる部位には、ポリエチレンテレフタレートマルチフィラメント仮撚加工糸総繊度１６７ｄｔｅｘ／７２フィラメントを使用し、緯密度５５本／ｃｍの密度にて平組織織物を製織した。かかる生機を６０℃において湯洗いし、１５０℃にてシュリンクサーファー（ヒラノテクシード社製）にて乾燥することにより、腹部被覆部にあたる部位には緯糸の一部に前記吸湿発熱性繊維が配された経密度１８１本／ｃｍ、緯密度６６本／ｃｍ、裾部分にあたる部位には経密度８３本／ｃｍ、緯密度６５本／ｃｍとなる織物を得た。かかる織物において、前記吸湿発熱性繊維が配された部位の幅（経方向の長さ）は５ｃｍ以上５０ｃｍ未満（ボーダーな物も含む）であった。  次いで、該織物を用いて、前記吸湿発熱性繊維を含む部位が腹周り（下腹およびその背面および側部）を被覆する位置に配されたスカートを縫製した。
【００２５】
試験者が該スカートを試着したところ、吸湿発熱性繊維からなる腹巻を着用したごとく腹周りが暖められ、２０℃６５％ＲＨ下において＋２℃以上の吸湿発熱性に優れていた。また、衣料の製造工程が簡略化され、かつ外観に優れるものであった。また、軽量性にも優れていた。
【００２６】
［比較例１］ 
経糸としてナイロンモノフィラメント総繊度２２ｄｔｅｘを用い経密度７３本／ｃｍに配し、腹部被覆部にあたる部位として、緯糸として、ポリエチレンテレフタレートマルチフィラメント仮撚加工糸総繊度１６７ｄｔｅｘ／７２フィラメントにポリウレタン２２ｄｔｅｘを３．０倍ドラフトをかけ撚り数６００Ｔ／Ｍで施撚した複合糸、およびポリエステルフィラメント総繊度８４ｄｔｅｘ／３６フィラメントを用い、裾部分にあたる部位には、ポリエチレンテレフタレートマルチフィラメント仮撚加工糸総繊度１６７ｄｔｅｘ／７２フィラメントを使用し、緯密度５５本／ｃｍの密度にて平組織織物を製織。かかる生機を６０℃において湯洗いし、１５０℃にてシュリンクサーファー（ヒラノテクシード社製）にて乾燥することにより、腹部被覆部にあたる部位は経密度１８１本／ｃｍ、緯密度６６本／ｃｍ、裾部分にあたる部位には経密度８３本／ｃｍ、緯密度６５本／ｃｍとなる織物を得た。
次いで、該織物を用いてスカートを縫製した。外観に優れるが吸湿発熱性は認められなかった。
【産業上の利用可能性】
【００２７】
本発明によれば、吸湿発熱性に優れるだけでなく、衣料の製造工程が簡略化され、かつ外観に優れる衣料が提供され、その工業的価値は極めて大である。
【符号の説明】
【００２８】
１  スカート
２  吸湿発熱性繊維を含む部位
３  吸湿発熱性繊維を含まない部位
【図１】
2017089072.tif 000003